(57)【要約】【課題】衛生性の観点から人に対してそれ自体は無害であるが包装製品を食害してその商品価値を著しく損なう害虫を忌避ないし殺虫し、包装製品に対する防虫効果を大いに発揮し得ることができ、併せて、強度、耐熱性、強靱性、防傷性、その他等に優れ、例えば、包装体が落下しても破袋することなく、また、太陽光、蛍光灯等の光遮断性、水分等に対する防湿性、更には、印刷適性、美粧性等に優れ、例えば、米穀類、豆類、その他等の穀類の充填包装に極めて有用な穀類用包装袋を提供することである。【解決手段】原反フィルムを重ね合わせ、その外周周辺端部をヒ−トシ−ルした穀類用包装袋において、上記の原反フィルムが、その表面および／または裏面、あるいは、その層間に、虫を忌避ないし殺虫する薬剤を含むインキ組成物による印刷模様層を有し、更に、その総膜厚が５０μｍ〜３００μｍからなることを特徴とする穀類用包装袋に関するものである。【選択図】        図１
2004250009.tif 000002
【特許請求の範囲】
【請求項１】
原反フィルムを重ね合わせ、その外周周辺端部をヒ−トシ−ルした穀類用包装袋において、上記の原反フィルムが、その表面および／または裏面、あるいは、その層間に、虫を忌避ないし殺虫する薬剤を含むインキ組成物による印刷模様層を有し、更に、その総膜厚が５０μｍ〜３００μｍからなることを特徴とする穀類用包装袋。
【請求項２】
原反フィルムが、ポリエチレン系樹脂を主体とする単層ないし多層の樹脂フィルムからなることを特徴とする上記の請求項１に記載する穀類用包装袋。
【請求項３】
原反フィルムが、ポリエチレン系樹脂を主体とする単層ないし多層の樹脂フィルムに、更に、他の基材を積層した積層材からなることを特徴とする上記の請求項１〜２の何れか１項に記載する穀類用包装袋。
【請求項４】
虫を忌避ないし殺虫する薬剤が、天然植物の精油成分の１種ないし２種以上からなることを特徴とする上記の請求項１〜３のいずれか１項に記載する穀類用包装袋。
【請求項５】
虫を忌避ないし殺虫する薬剤が、ヒノキチオ−ルまたはヒノキチオ−ルの包接化合物の１種ないし２種以上からなることを特徴とする上記の請求項１〜４のいずれか１項に記載する穀類用包装袋。
【請求項６】
虫を忌避ないし殺虫する薬剤を含むインキ組成物が、白色インキ組成物からなることを特徴とする上記の請求項１〜５のいずれか１項に記載する穀類用包装袋。
【請求項７】
虫を忌避ないし殺虫する薬剤を含むインキ組成物が、顔料を含まない無着色インキ組成物からなることを特徴とする上記の請求項１〜５のいずれか１項に記載する穀類用包装袋。
【請求項８】
虫を忌避ないし殺虫する薬剤が、インキ組成物を構成するビヒクル１００重量部に対し１〜２００重量部含有することを特徴とする上記の請求項１〜７のいずれか１項に記載する穀類用包装袋。
【発明の詳細な説明】
【０００１】
【発明の属する技術分野】
本発明は、穀類用包装袋に関し、更に詳しくは、衛生性の観点から人に対してそれ自体は無害であるが包装製品を食害してその商品価値を著しく損なう害虫を忌避ないし殺虫し、包装製品に対する防虫効果を大いに発揮し得ることができ、併せて、強度、耐熱性、強靱性、防傷性、その他等に優れ、例えば、包装体が落下しても破袋することなく、また、太陽光、蛍光灯等の光遮断性、水分等に対する防湿性、更には、印刷適性、美粧性等に優れ、例えば、米穀類、豆類、その他等の穀類の充填包装に極めて有用な穀類用包装袋に関するものである。
【０００２】
【従来の技術】
従来、米穀類、豆類、その他等の穀類を充填包装する穀類用包装袋としては、種々の形態のものが開発され、提案されている。
而して、上記の穀類用包装袋において、その包装袋を構成する構造としては、通常、二枚のプラスチックフィルムを重ね合わせてその外周周辺端部をヒ−トシ−ルして外周シ−ル部を形成すると共にその外周シ−ル部に、空気抜け穴、通気孔、脱気孔、その他等のエア−抜き通路を形成した構造からなる穀類用包装袋が最も一般的なものとして提案されている（例えば、特許文献１、特許文献２、特許文献３、特許文献４、特許文献５、特許文献６等参照。）。
【０００３】
【特許文献１】
実開昭５８−６５２４１号公報（実用新案登録請求の範囲、実施例等）
【特許文献２】
実開昭５９−１４３９３６号公報（実用新案登録請求の範囲、実施例等）
【特許文献３】
実開昭６３−１１４９４３号公報（実用新案登録請求の範囲、実施例等）
【特許文献４】
実開昭６３−１１４９４４号公報（実用新案登録請求の範囲、実施例等）
【特許文献５】
特開２０００−１９０９９２公報（特許請求の範囲、実施例等）
【特許文献６】
特開２００１−３１１１５公報（特許請求の範囲、実施例等）
【０００４】
【発明が解決しようとする課題】
しかしながら、上記のような穀類用包装袋を使用した包装製品においては、包装袋を構成するプラスチックフィルムの表面に、害虫、菌類、その他等が付着し、その虫食い事故が発生し、特に、軟質材料であるポリエチレン系樹脂を主体としたプラスチックフィルム等においては、その事故が多発し易く、而して、虫食いにあったプラスチックフィルムは、その部分において虫食い孔を形成し、その孔の部分から穀類等の内容物が漏れ、包装袋としての機能を損なうばかりではなく、その包装製品としての商品価値を著ししく喪失してしましものである。
更に、上記のように包装袋を構成するプラスチックフィルムにおいて虫食い孔が形成されると、害虫が、更に、その孔から包装袋の内部へ進入し、穀類等の内容物を食害し、穀類等の内容物の品質を著しく損ねるという問題点も発生し、もはや、その商品価値は、著しく低下し、その用をなさず、商品として流通、販売することができず、更に、仮に、その虫食い孔が小さく、内容物等が漏れなくとも、その装飾性、意匠性、アピ−ル性、その他等においてその機能性を欠くことになり、その製造者、販売者等の信頼性を著しく損ねるものである。
そこで本発明は、衛生性の観点から人に対してそれ自体は無害であるが包装製品を食害してその商品価値を著しく損なう害虫を忌避ないし殺虫し、包装製品に対する防虫効果を大いに発揮し得ることができ、併せて、強度、耐熱性、強靱性、防傷性、その他等に優れ、例えば、包装体が落下しても破袋することなく、また、太陽光、蛍光灯等の光遮断性、水分等に対する防湿性、更には、印刷適性、美粧性等に優れ、例えば、米穀類、豆類、その他等の穀類の充填包装に極めて有用な穀類用包装袋を提供することである。
【０００５】
【課題を解決するための手段】
本発明者は、穀類用包装袋に関する上記のような問題点を解決すべく種々検討の結果、穀類用包装袋を構成するプラスチックフィルム等からなる原反フィルムの表面および／または裏面、あるいは、その層間に設ける印刷模様層に着目し、原反フィルムを重ね合わせ、その外周周辺端部をヒ−トシ−ルした穀類用包装袋において、上記の原反フィルムが、その表面および／または裏面、あるいは、その層間に、虫を忌避ないし殺虫する薬剤を含むインキ組成物による印刷模様層を有し、更に、その総膜厚が５０μｍ〜３００μｍからなる穀類用包装袋を製造し、次いで、該穀類用包装袋内に、例えば、米穀類、豆類、その他等の穀類を充填包装して包装製品を製造したところ、その保存、流通過程、その他等において、衛生性の観点から人に対してそれ自体は無害であると共にその商品価値を著しく損なう害虫を忌避ないし殺虫し、包装袋を構成するプラスチックフィルムからなる原反フィルムを食害して虫食い孔を形成することもなく、その防虫効果を大いに発揮し得ることができ、併せて、強度、耐熱性、強靱性、防傷性、その他等に優れ、例えば、包装体が落下しても破袋することなく、また、太陽光、蛍光灯等の光遮断性、水分等に対する防湿性、更には、印刷適性、美粧性等に優れ、例えば、米穀類、豆類、その他等の穀類の充填包装に極めて有用な穀類用包装袋を見出して本発明を完成したものである。
【０００６】
すなわち、本発明は、原反フィルムを重ね合わせ、その外周周辺端部をヒ−トシ−ルした穀類用包装袋において、上記の原反フィルムが、その表面および／または裏面、あるいは、その層間に、虫を忌避ないし殺虫する薬剤を含むインキ組成物による印刷模様層を有し、更に、その総膜厚が５０μｍ〜３００μｍからなることを特徴とする穀類用包装袋に関するものである。
【０００７】
【発明の実施の形態】
上記の本発明について図面等を用いて以下に更に詳しく説明する。
まず、図１、図２、図３、および、図４は、本発明にかかる穀類用包装袋についてその概略の構成を示す概略的断面図、概略的平面図ないし概略的斜視図である。
【０００８】
まず、本発明にかかる穀類用包装袋を構成するプラスチックフィルム等からなる原反フィルムについて説明すると、図１に示すように、原反フィルムを重ね合わせ、その外周周辺端部をヒ−トシ−ルした穀類用包装袋において、上記の原反フィルムとして、例えば、ポリエチレン系樹脂を主体とする単層ないし多層の樹脂フィルムからなる原反フィルム１を使用し、その原反フィルム１の、その表面および／または裏面に、虫を忌避ないし殺虫する薬剤を含むインキ組成物による印刷模様層２を有し、更に、その総膜厚が５０μｍ〜３００μｍからなる原反フィルムＡを使用することがてきる。
あるいは、図２に示すように、原反フィルムを重ね合わせ、その外周周辺端部をヒ−トシ−ルした穀類用包装袋において、上記の原反フィルムとして、例えば、ポリエチレン系樹脂を主体とする単層ないし多層の樹脂フィルムからなる原反フィルム１に、更に、他の基材３の１種ないし２種以上を任意に積層した積層材４からなる原反フィルム１ａを使用し、その原反フィルム１ａの、その表面および／または裏面、あるいは、その層間に、虫を忌避ないし殺虫する薬剤を含むインキ組成物による印刷模様層２を有し、更に、その総膜厚が５０μｍ〜３００μｍからなる原反フィルムＡ１  を使用することがてきる。
上記の例示は、本発明にかかる穀類用包装袋を構成するプラスチックフィルム等からなる原反フィルムについてその一二例を例示するものであり、本発明はこれによって限定されるものではない。
【０００９】
次に、本発明において、上記の本発明にかかる穀類用包装袋を構成するプラスチックフィルム等からなる原反フィルムを使用して製袋した本発明にかかる穀類用包装袋について、上記の図１に示す本発明にかかる穀類用包装袋を構成するプラスチックフィルム等からなる原反フィルムＡを使用する場合を例示して説明すると、図３に示すように、まず、例えば、上記の図１に示す本発明にかかる穀類用包装袋を構成するプラスチックフィルム等からなる原反フィルムＡを使用し、その原反フィルムＡ、Ａを重ね合わせ、更に、その外周周辺の端部をヒ−トシ−ルして、その三方にシ−ル部１１、１１、１１を形成すると共にその上方の端部に開口部１２を形成して、三方シ−ル型の軟包装用袋１３からなる本発明にかかる穀類用包装袋を構成するプラスチックフィルム等からなる原反フィルムＡを使用して製袋した本発明にかかる穀類用包装袋Ｂを製造する。
【００１０】
而して、本発明においては、図４に示すように、上記で製袋した図３に示す三方シ−ル型の軟包装用袋１３からなる本発明にかかる穀類用包装袋を構成するプラスチックフィルム等からなる原反フィルムＡを使用して製袋した本発明にかかる穀類用包装袋Ｂの開口部１２から、例えば、米穀類、豆類、その他等の穀物等の内容物１４を充填し、しかる後、その開口部１２をヒ−トシ−ルして上方のシ−ル部１５を形成してその開口部１２を密閉し、本発明にかかる穀類用包装袋を構成するプラスチックフィルム等からなる原反フィルムＡを使用して製袋した本発明にかかる穀類用包装袋Ｂを使用した包装製品Ｃを製造することができるものである。
【００１１】
上記の例示は、本発明にかかる穀類用包装袋を構成するプラスチックフィルム等からなる原反フィルムを使用した本発明にかかる穀類用包装袋についてその一例を例示するものであり、本発明はこれによって限定されるものでないことは言うまでもないことである。
例えば、本発明においては、図示しないが、上記の図２に示す本発明にかかる穀類用包装袋を構成するプラスチックフィルム等からなる原反フィルムを使用し、上記と同様にして上記と同様に、本発明にかかる穀類用包装袋を構成するプラスチックフィルム等からなる原反フィルムを使用して製袋した本発明にかかる穀類用包装袋を製造することができるものである。
また、本発明においては、図示しないが、上記の本発明にかかる穀類用包装袋を構成するプラスチックフィルム等からなる原反フィルムを使用して製袋した本発明にかかる穀類用包装袋の形態としては、上記のように三方シ−ル型の軟包装用袋からなる穀類用包装袋の代りに、例えば、二方シ−ル型、ガセットシ−ル型、あるいは、自立性型、横または縦ピロ−包装型、その他等の種々の形態からなる軟包装用袋からなる本発明にかかる穀類用包装袋を製袋し、使用することができるものである。
【００１２】
次に、本発明において、上記の本発明にかかる穀類用包装袋等を構成する材料、その製造法等について説明すると、まず、本発明にかかる穀類用包装袋等を構成する原反フィルムとしては、前述のように、ポリエチレン系樹脂を主体とする単層ないし多層の樹脂フィルム、あるいは、ポリエチレン系樹脂を主体とする単層ないし多層の樹脂フィルムに、更に、他の基材の１種ないし２種以上を積層した積層材等を使用することができる。
【００１３】
上記において、ポリエチレン系樹脂を主体とする単層ないし多層の樹脂フィルムとしては、例えば、熱によって溶融し相互に融着し得るポリエチレン系樹脂、具体的には、高圧法低密度ポリエチレン、中密度ポリエチレン、高密度ポリエチレン、直鎖状（線状）低密度ポリエチレン、メタロセン触媒を使用して重合したエチレン−α・オレフィン共重合体、ポリプロピレン、エチレン−酢酸ビニル共重合体、アイオノマ−樹脂、エチレン−アクリル酸エチル共重合体、エチレン−アクリル酸共重合体、エチレン−メタクリル酸共重合体、エチレン−プロピレン共重合体、メチルペンテンポリマ−、ポリエチレンまたはポリプロピレン等のポリオレフィン系樹脂をアクリル酸、メタクリル酸、無水マレイン酸、フマ−ル酸、その他等の不飽和カルボン酸で変性した酸変性ポリオレフィン系樹脂、その他等のポリオレフィン系樹脂の１種ないし２種以上を使用し、それを単層ないし多層に製膜下してなるポリエチレン系樹脂を主体とする単層ないし多層の樹脂フィルムを使用することができる。
上記のポリエチレン系樹脂を主体とする単層ないし多層の樹脂フィルムの製膜化法としては、例えば、押出成形法、共押出形成法、押出ラミネ−ト法、インフレ−ション成形法、共インフレ−ション成形法、キャスト成形法、その他等の成形法を挙げることができ、また、その製膜したポリエチレン系樹脂を主体とする単層ないし多層の樹脂フィルムの厚さとしては、２０μｍ〜５００μｍ位、好ましくは、５０μｍ〜３００μｍ位が望ましい。
上記において、厚さが、２０μｍ、更には、５０μｍ未満である場合は、穀類用包装袋としての強度が足りず、切れ、穴開き等の問題を起こすことがあるという理由から好ましくなく、また、厚さが、３００μｍ、更には、５００μｍを越える場合は、過剰放送であり、資材コスト、減量の無駄等があり、更に、環境問題の減量化、省資源化等の観点から好ましくないものである。
【００１４】
また、上記において、ポリエチレン系樹脂を主体とする単層ないし多層の樹脂フィルムに、更に、他の基材の１種ないし２種以上を積層した積層材等としては、ポリエチレン系樹脂を主体とする単層ないし多層の樹脂フィルムに、更に、他の基材の１種ないし２種以上を、通常の包装材料を製造するときに使用する積層法、例えば、ウエットラミネ−ション法、ドライラミネ−ション法、無溶剤ラミネ−ション法、溶融押出ラミネ−ション法、溶融共押出ラミネ−ション法、その他の積層法等により積層した積層材を使用することができる。
具体的には、例えば、ラミネ−ト用接着剤によるラミネ−ト用接着剤層を介して積層するドライラミネ−ト積層方式により、あるいは、アンカ−コ−ト剤等による接着助剤層、溶融押出樹脂層等を介して、溶融押出積層する溶融押出積層方式により積層した積層材を使用することができる。
【００１５】
上記において、積層する他の基材としては、例えば、機械的、物理的、化学的、その他等において優れた強度を有し、更に、耐突き刺し性等に優れ、その他、耐熱性、防湿性、耐ピンホ−ル性、透明性、その他等に優れた樹脂のフィルムないしシ−トを使用することができる。
具体的には、例えば、ポリエステル系樹脂、ポリアミド系樹脂、ポリアラミド系樹脂、ポリプロピレン系樹脂、ポリカ−ボネ−ト系樹脂、ポリアセタ−ル系樹脂、フッ素系樹脂、その他等の強靱な樹脂のフィルムないしシ−トを使用することができる。
而して、上記の樹脂のフィルムないしシ−トとしては、未延伸フィルム、あるいは一軸方向または二軸方向に延伸した延伸フィルム等のいずれのものでも使用することができる。
また、本発明において、その樹脂のフィルムないしシ−トの厚さとしては、強度、耐突き刺し性、その他等について、必要最低限に保持され得る厚さであればよく、厚すぎると、コストを上昇するとい欠点もあり、逆に、薄すぎると、強度、耐突き刺し性、その他等が低下して好ましくないものである。
本発明においては、上記のような理由から、約１０μｍないし１００μｍ位、好ましくは、約１２μｍないし５０μｍ位が最も望ましい。
【００１６】
また、本発明において、他の基材としては、例えば、水蒸気、水等の透過を阻止するバリア性を有する低密度ポリエチレン、中密度ポリエチレン、高密度ポリエチレン、直鎖状低密度ポリエチレン、ポリプロピレン、エチレン−プロピレン共重合体等の樹脂のフィルム、酸素ガス、水蒸気等の透過を阻止するバリア性を有するポリ塩化ビニリデン系樹脂、ポリビニルアルコ−ル系樹脂、エチレン−酢酸ビニル共重合体ケン化物、ＭＸＤ６ナイロン樹脂等の樹脂のフィルム、更には、同じく、酸素ガス、水蒸気等の透過を阻止するバリア性を有する酸化硅素、酸化アルミニウム等の無機酸化物の蒸着薄膜を設けた樹脂のフィルムないしシ−ト、また、同じく、酸素ガス、水蒸気等の透過を阻止するバリア性を有するアルミニウム箔ないしアルミニウムの蒸着膜を有する樹脂のフィルム、樹脂に顔料等の着色剤を、その他、所望の添加剤を加えて混練してフィルム化してなる遮光性を有する各種の着色樹脂のフィルムないしシ−ト等を使用することができる。
これらの材料は、一種ないしそれ以上を組み合わせて使用することができる。
また、上記のフィルムないしシ−トの厚さとしては、任意であるが、通常、５μｍないし３００μｍ位、更には、１０μｍないし１００μｍ位が望ましい。
【００１７】
ところで、通常、穀類用包装袋は、物理的にも化学的にも過酷な条件におかれることから、包装袋を構成する積層材には、厳しい包装適性が要求され、変形防止強度、落下衝撃強度、耐ピンホ−ル性、耐熱性、密封性、品質保全性、作業性、衛生性、その他等の種々の条件が要求され、このために、本発明においては、上記のような他の基材の他に、上記のような諸条件を充足するその他の基材を任意に使用することができ、具体的には、例えば、低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸またはメタクリル酸共重合体、メチルペンテンポリマ−、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジェン−スチレン共重合体（ＡＢＳ系樹脂）、ポリエステル系樹脂、ポリアミド系樹脂、ポリカ−ボネ−ト系樹脂、ポリビニルアルコ−ル系樹脂、エチレン−酢酸ビニル共重合体のケン化物、フッ素系樹脂、ジエン系樹脂、ポリアセタ−ル系樹脂、ポリウレタン系樹脂、ニトロセルロ−ス、その他等の公知の樹脂のフィルムないしシ−トを任意に選択して使用することができる。
その他、例えば、合成紙等も使用することができる。
本発明において、上記のフィルムないしシ−トは、未延伸、一軸ないし二軸方向に延伸されたもの等のいずれのものでも使用することができる。
また、その厚さは、任意であるが、数μｍから３００μｍ位の範囲から選択して使用することができる。
更に、本発明においては、フィルムないしシ−トとしては、押し出し製膜、インフレ−ション製膜、コ−ティング膜等のいずれの性状の膜でもよい。
なお、本発明において、上記のような原反フィルムを構成する樹脂中には、必要ならば、例えば、フィルムの強度性、製膜性、その他の特性を改質するために、可塑剤、酸化防止剤、帯電防止剤、架橋剤、硬化剤、充填剤、滑剤、強化剤、補強剤、難燃剤、耐炎剤、防カビ剤、染料・顔料等の着色剤、その他等の添加剤を任意に添加することができる。
【００１８】
次に、上記の本発明において、上記のような材料を使用して積層を行う際に、必要ならば、例えば、その積層する基材の表面に、コロナ放電処理、プラズマ処理、オゾン処理、フレ−ム処理等の前処理を任意に施すことができる。
また、上記において、溶融押出積層方式を行う際には、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマ−樹脂、エチレン−アクリル酸エチル共重合体、エチレン−アクリル酸共重合体、エチレン−メタクリル酸共重合体、エチレン−プロピレン共重合体、メチルペンテンポリマ−、ポリエチレンまたはポリプロピレン等のポリオレフィン系樹脂をアクリル酸、メタクリル酸、無水マレイン酸、フマ−ル酸、その他等の不飽和カルボン酸で変性した酸変性ポリオレフィン系樹脂等を溶融押出積層用樹脂として使用することができる。
その際に、接着助剤として、例えば、イソシアネ−ト系、ポリエチレンイミン系、その他等のアンカ−コ−ト剤等を任意に使用することができる。
また、本発明においては、ドライラミネ−ト積層方式を行うときには、例えば、ビニル系、アクリル系、ポリウレタン系、ポリアミド系、ポリエステル系、エポキシ系、その他等をビヒクルの主成分とする溶剤型、水性型、エマルジョン型、その他等のラミネ−ト用接着剤等を使用することができる。
【００１９】
次に、本発明において、本発明にかかる穀類用包装袋等を構成する虫を忌避ないし殺虫する薬剤を含むインキ組成物による印刷模様層について説明すると、まず、上記のインキ組成物としては、例えば、通常のインキ用ビヒクルを主成分とし、これに、虫を忌避ないし殺虫する薬剤の１種ないし２種以上を、上記のビヒクル１００重量部に対し１重量部〜２００重量部、好ましくは、１０重量部〜１００重量部からなる配合割合で添加し、更に、必要ならば、例えば、可塑剤、酸化防止剤、帯電防止剤、架橋剤、硬化剤、充填剤、滑剤、強化剤、補強剤、難燃剤、耐炎剤、発泡剤、防カビ剤、染料・顔料等の着色剤、その他等の添加剤の１種ないし２種以上を任意に添加し、更に、要すれば、溶剤、希釈剤等を添加し、十分に混練して、例えば、通常のグラビア印刷インキ、オフセット印刷インキ、凸版印刷インキ、スクリ−ン印刷インキ、その他等のインキ組成物を調整する。
上記において、虫を忌避ないし殺虫する薬剤の添加量が、１重量部、更には、１０重量部未満の場合は、虫の忌避効果が弱く、発現しても、長時間の持続性が期待できないという理由により好ましくなく、また、１００重量部、更には、２００重量部を越える場合は、臭いが強く、一部不快感を感じることが懸念される理由により好ましくないものである。
【００２０】
而して、本発明においては、上記で調整したインキ組成物を使用し、これを、例えば、グラビア、オフセット、凸版、スクリ−ン、転写、その他等の通常の印刷方式により、本発明にかかる穀類用包装袋を構成する原反フィルムの表面および／または裏面に、あるいは、その層間に、例えば、文字、図形、記号、絵柄、その他等からなる所望の印刷模様を印刷して、本発明にかかる虫を忌避ないし殺虫する薬剤を含むインキ組成物による印刷模様層を形成することができるものである。
本発明において、上記の虫を忌避ないし殺虫する薬剤を含むインキ組成物による印刷模様層は、前述の本発明にかかる穀類用包装袋を構成する原反フィルムを形成するポリエチレン系樹脂を主体とする単層ないし多層の樹脂フィルム、あるいは、ポリエチレン系樹脂を主体とする単層ないし多層の樹脂フィルムに、更に、他の基材の１種ないし２種以上を積層した積層材、更には、上記の積層材を構成する前のポリエチレン系樹脂を主体とする単層ないし多層の樹脂フィルム、または、他の基材等の表面および／または裏面等に、印刷して形成することができる。
勿論、本発明において、上記の虫を忌避ないし殺虫する薬剤を含むインキ組成物による印刷模様層は、上記のような虫を忌避ないし殺虫する薬剤を含まない通常のインキ組成物による印刷模様層と同調ないし非同調させて共存させて形成することもできるものである。
また、本発明において、上記の虫を忌避ないし殺虫する薬剤を含むインキ組成物による印刷模様層としては、例えば、印刷模様を保護ないし隠蔽する白色のベタ一層からなる白色下地層、あるいは、印刷模様を保護する透明なベタ一層からなる表面保護層等のような印刷模様層でも良いものである。
【００２１】
上記において、インキ組成物を構成するインキ用ビヒクルとしては、公知のもの、例えば、あまに油、きり油、大豆油、炭化水素油、ロジン、ロジンエステル、ロジン変性樹脂、シェラック、アルキッド樹脂、フェノ−ル系樹脂、マレイン酸樹脂、天然樹脂、炭化水素樹脂、ポリ塩化ビニル系樹脂、ポリ酢酸ビニル系樹脂、ポリスチレン系樹脂、ポリビニルブチラ−ル樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、フェノ−ル系樹脂、ニトロセルロ−ス、エチルセルロ−ス、塩化ゴム、環化ゴム、その他等の１種ないし２種以上を使用することができる。
【００２２】
また、上記において、虫を忌避ないし殺虫する薬剤としては、公知のもの、例えば、ピレスロイド系殺虫剤、有機リン系殺虫剤、カルバメ−ト系殺虫剤、有機塩素系殺虫剤、昆虫生育制御剤、その他の殺虫剤、害虫忌避剤、アゾ−ル系殺菌剤、アミン系殺菌剤、ベンズイミダゾ−ル系殺菌剤、ジチオカルバメ−ト系殺菌剤、ジカルボキシイミド系殺菌剤、カルボキシアミド系殺菌剤、フェニルアミド系殺菌剤、有機リン系殺菌剤、構成物資系殺菌剤、その他の有機合成系殺菌剤等の１種ないし２種以上を使用することがてきる。
而して、本発明においては、虫を忌避ないし殺虫する薬剤としては、例えば、天然植物の精油成分、特に、天然木の精油成分、具体的には、ヒノキ材のヒノキ材油、ユ−カリ材油、その他等の天然木の精油成分を使用することが人体に対する影響が少ないこと等から好ましいものである。
具体的には、ヒノキ材油のヒノキチオ−ルおよび／またはヒノキチオ−ルの包接化合物、β−ドラブリン、ユ−カリ材油のｐ−メンタン、その他、メント−ル、リモネン等を使用することがてきる。
なお、本発明において、上記のような虫を忌避ないし殺虫する薬剤としては、例えば、マイクロカプセル化されていてもよいものである。
【００２３】
次に、本発明において、本発明にかかる穀類用包装袋を製袋する方法について説明すると、本発明においては、上記のように原反フィルムを構成するポリエチレン系樹脂を主体とする単層ないし多層の樹脂フィルム、あるいは、ポリエチレン系樹脂を主体とする単層ないし多層の樹脂フィルムに、更に、他の基材の１種ないし２種以上を積層した積層材等の表面および／または裏面、あるいは、その層間に、虫を忌避ないし殺虫する薬剤を含むインキ組成物による印刷模様層を有し、更に、その総膜厚が５０μｍ〜３００μｍからなる原反フィルムを使用し、そのポリエチレン系樹脂を主体とする単層ないし多層の樹脂フィルムの面を対向して重ね合わせ、しかる後、その外周周辺の端部をヒ−トシ−ルしてシ−ル部を形成して、本発明にかかる穀類用包装袋を製造することができる。
上記において、外周周辺の端部をヒ−トシ−ルして外周シ−ル部を形成すると共にその外周シ−ル部に、必要ならば、空気抜け穴、通気孔、脱気孔、その他等のエア−抜き通路を形成することができるものである。
また、上記の製袋方法としては、上記のような原反フィルムを、折り曲げるかあるいは重ね合わせて、そのポリエチレン系樹脂を主体とする単層ないし多層の樹脂フィルムの面を対向させ、更にその外周周辺の端部を、例えば、側面シ−ル型、二方シ−ル型、三方シ−ル型、四方シ−ル型、封筒貼りシ−ル型、合掌貼りシ−ル型（ピロ−シ−ル型）、ひだ付シ−ル型、平底シ−ル型、角底シ−ル型、ガゼット型、その他等のヒ−トシ−ル形態によりヒ−トシ−ルして、本発明にかかる種々の形態からなる穀類包装袋を製造することができる。
その他、例えば、自立性包装用袋（スタンディングパウチ）等も可能である。
上記において、ヒ−トシ−ルの方法としては、例えば、バ−シ−ル、回転ロ−ルシ−ル、ベルトシ−ル、インパルスシ−ル、高周波シ−ル、超音波シ−ル等の公知の方法で行うことができる。
【００２４】
而して、本発明においては、上記で製造した上端部に開口部を有する本発明にかかる穀類用包装袋の開口部から、例えば、米穀類、豆類、その他等の穀物等の内容物を充填し、次いで、その上端部の開口部の端部をヒ−トシ−ル等により密閉することによって、本発明にかかる穀類用包装袋を使用した包装製品を製造することができるものである。
【００２５】
【実施例】
次に、本発明について実施例を挙げて更に詳しく説明する。
実施例１
（１）．厚さ６０μｍのエチレン−α・オレフィン共重合体フィルム〔ＬＬＤＰＥ、密度、０．９２８ｇ／ｍ３  、メルト    フロ−レ−ト（ＭＦＲ）、２．０ｇ／１０分〕の処理面を内面側とし、その内面側の処理面に、まず、外表面から見ることを目的とし、カ−ボンブラックを顔料としたポリウレタン樹脂系墨インキ（ザ・インクテック株式会社製、商品名、９９１墨）を使用し、所望の文字を印刷し、次いで、藍、紅、黄の顔料を使用したウレタン系樹脂色インキ（ザ・インクテック株式会社製、商品名、６３９藍、２１２紅、４２３黄）を使用し、グラビア印刷方式にて，文字、記号、図形、絵柄等からなる所定の絵柄印刷を印刷し、しかる後、上記の文字印刷、絵柄印刷を含む全面に、それらの印刷模様の下地層を主目的とし、下記のインキ組成物を使用し、白ベタインキ層（乾燥膜厚、４μｍ）を印刷した。
（防虫・忌避・殺菌効果を有する白色インキ組成物）
2004250009.tif 000003
次に、上記で形成した白ベタインキ層の面に、２液硬化型のポリウレタン系ラミネ−ト用接着剤をグラビアロ−ルコ−ト法を用いて厚さ４．０ｇ／ｍ２  （乾燥状態）にコ−ティングしてラミネ−ト用接着剤層を形成し、次いで、該ラミネ−ト用接着剤層面に、厚さ６０μｍのエチレン−α・オレフィン共重合体フィルム〔ＬＬＤＰＥ、密度、０．９２８ｇ／ｍ３  、メルト    フロ−レ−ト（ＭＦＲ）、２．０ｇ／１０分〕を、その処理面を対向させて重ね合わせ、しかる後、その両者をドライラミネ−ト積層して、積層材を製造した。
（２）．次いで、上記で製造した積層材の２枚を用意し、そのエチレン−α・オレフィン共重合体フィルムの面を対向させて重ね合わせ、しかる後、その外周周辺の端部を三方ヒ−トシ−ルして外周シ−ル部を形成すると共にその外周シ−ル部に、空気抜け穴を部分的に形成し、更に、上方に開口部を有する三方シ−ル型の穀類用包装袋を製造した。
次いで、上記で製造した三方シ−ル型の穀類用包装袋内に、その開口部から米１Ｋｇを充填包装し、しかる後、その開口部の端部をヒ−トシ−ルして上方シ−ル部を形成して包装製品を製造した。
上記で製造した包装製品について、それを南西諸島に存在する実験室の流し台付近に置き、暗く、狭い、湿気の多い条件が整った場所を選択して、３０日間放置した。
その結果、１０袋体の穀類用包装袋を注視してみたところ、その穀類用包装袋を構成するエチレン−α・オレフィン共重合体フィルムの表面に、虫食いによる破れ、傷、食み跡は認められなかった。
なお、包装製品を放置した付近には、イエヒメアリの巣が存在し、イエヒメアリの往来が頻繁であった。
【００２６】
実施例２
（１）．厚さ１５μｍの二軸延伸ナイロン６フィルムの処理面を内面側とし、その内面側の処理面に、まず、外表面から見ることを目的とし、カ−ボンブラックを顔料としたポリウレタン樹脂系墨インキ（ザ・インクテック株式会社製、商品名、９９１墨）を使用し、所望の文字を印刷し、次いで、藍、紅、黄の顔料を使用したウレタン系樹脂色インキ（ザ・インクテック株式会社製、商品名、６３９藍、２１２紅、４２３黄）を使用し、グラビア印刷方式にて，文字、記号、図形、絵柄等からなる所定の絵柄印刷を印刷し、しかる後、上記の文字印刷、絵柄印刷を含む全面に、それらの印刷模様の下地層を主目的とし、下記のインキ組成物を使用し、白ベタインキ層（乾燥膜厚、４μｍ）を印刷した。
（防虫・忌避・殺菌効果を有する白色インキ組成物）
2004250009.tif 000004
次に、上記で形成した白ベタインキ層の面に、２液硬化型のポリウレタン系ラミネ−ト用接着剤をグラビアロ−ルコ−ト法を用いて厚さ４．０ｇ／ｍ２  （乾燥状態）にコ−ティングしてラミネ−ト用接着剤層を形成し、次いで、該ラミネ−ト用接着剤層面に、厚さ６０μｍのエチレン−α・オレフィン共重合体フィルム〔ＬＬＤＰＥ、密度、０．９２８ｇ／ｍ３  、メルト    フロ−レ−ト（ＭＦＲ）、２．０ｇ／１０分〕を、その処理面を対向させて重ね合わせ、しかる後、その両者をドライラミネ−ト積層して、積層材を製造した。
（２）．次いで、上記で製造した積層材の２枚を用意し、そのエチレン−α・オレフィン共重合体フィルムの面を対向させて重ね合わせ、しかる後、その外周周辺の端部を三方ヒ−トシ−ルして外周シ−ル部を形成すると共にその上方に開口部を有する三方シ−ル型の穀類用包装袋を製造した。
次いで、上記で製造した三方シ−ル型の穀類用包装袋内に、その開口部から米１Ｋｇを充填包装し、しかる後、その開口部の端部をヒ−トシ−ルして上方シ−ル部を形成して包装製品を製造した。
上記で製造した包装製品について、それを南西諸島に存在する実験室の流し台付近に置き、暗く、狭い、湿気の多い条件が整った場所を選択して、３０日間放置した。
その結果、１０袋体の穀類用包装袋を注視してみたところ、その穀類用包装袋を構成する二軸延伸ナイロン６フィルムの表面に、虫食いによる破れ、傷、食み跡は認められなかった。
なお、包装製品を放置した付近には、イエヒメアリの巣が存在し、イエヒメアリの往来が頻繁であった。
【００２７】
実施例３
（１）．厚さ６０μｍのエチレン−α・オレフィン共重合体フィルム〔ＬＬＤＰＥ、密度、０．９２８ｇ／ｍ３  、メルト    フロ−レ−ト（ＭＦＲ）、２．０ｇ／１０分〕の処理面を内面側とし、その内面側の処理面に、まず、外表面から見ることを目的とし、カ−ボンブラックを顔料としたポリウレタン樹脂系墨インキ（ザ・インクテック株式会社製、商品名、９９１墨）を使用し、所望の文字を印刷し、次いで、藍、紅、黄の顔料を使用したウレタン系樹脂色インキ（ザ・インクテック株式会社製、商品名、６３９藍、２１２紅、４２３黄）を使用し、グラビア印刷方式にて，文字、記号、図形、絵柄等からなる所定の絵柄印刷を印刷し、しかる後、上記の文字印刷、絵柄印刷を含む全面に、下記のインキ組成物を使用し、透明なインキ層（乾燥膜厚、４μｍ）を印刷した。
（防虫・忌避・殺菌効果を有する透明インキ組成物）
2004250009.tif 000005
次に、上記で形成した透明なインキ層の面に、キャスト用Ｔダイから低密度ポリエチレンを厚さ２０μｍに溶融押出しながら、厚さ６０μｍのエチレン−α・オレフィン共重合体フィルム〔ＬＬＤＰＥ、密度、０．９２８ｇ／ｍ３  、メルトフロ−レ−ト（ＭＦＲ）、２．０ｇ／１０分〕を、その処理面を対向させて重ね合わせ、しかる後、その両者を溶融押出積層して、積層材を製造した。
（２）．次いで、上記で製造した積層材の２枚を用意し、そのエチレン−α・オレフィン共重合体フィルムの面を対向させて重ね合わせ、しかる後、その外周周辺の端部を三方ヒ−トシ−ルして外周シ−ル部を形成すると共にその上方に開口部を有する三方シ−ル型の穀類用包装袋を製造した。
次いで、上記で製造した三方シ−ル型の穀類用包装袋内に、その開口部から米１Ｋｇを充填包装し、しかる後、その開口部の端部をヒ−トシ−ルして上方シ−ル部を形成して包装製品を製造した。
上記で製造した包装製品について、それを南西諸島に存在する実験室の流し台付近に置き、暗く、狭い、湿気の多い条件が整った場所を選択して、３０日間放置した。
その結果、１０袋体の穀類用包装袋を注視してみたところ、その穀類用包装袋を構成するエチレン−α・オレフィン共重合体フィルムの表面に、虫食いによる破れ、傷、食み跡は認められなかった。
なお、包装製品を放置した付近には、イエヒメアリの巣が存在し、イエヒメアリの往来が頻繁であった。
【００２８】
実施例４
（１）．厚さ１２０μｍのエチレン−α・オレフィン共重合体フィルム〔ＬＬＤＰＥ、密度、０．９２８ｇ／ｍ３  、メルト    フロ−レ−ト（ＭＦＲ）、２．０ｇ／１０分〕の処理面を外表面側とし、その外側処理面に、まず、外表面から見ることを目的とし、カ−ボンブラックを顔料としたポリウレタン樹脂系墨インキ（ザ・インクテック株式会社製、商品名、９９１墨）を使用し、所望の文字を印刷し、次いで、藍、紅、黄の顔料を使用したウレタン系樹脂色インキ（ザ・インクテック株式会社製、商品名、６３９藍、２１２紅、４２３黄）を使用し、グラビア印刷方式にて，文字、記号、図形、絵柄等からなる所定の絵柄印刷を印刷し、しかる後、上記の文字印刷、絵柄印刷を含む全面に、下記のインキ組成物を使用し、透明なインキ層（乾燥膜厚、４μｍ）を印刷した。
（防虫・忌避・殺菌効果を有する透明インキ組成物）
2004250009.tif 000006
（２）．次いで、上記で文字印刷、絵柄印刷、透明なインキ層等を形成したエチレン−α・オレフィン共重合体フィルムを使用し、その非印刷面である裏面の面を対向させて重ね合わせ、しかる後、その外周周辺の端部を三方ヒ−トシ−ルして外周シ−ル部を形成すると共にその外周シ−ル部に、空気抜け穴を部分的に形成し、更に、上方に開口部を有する三方シ−ル型の穀類用包装袋を製造した。
次いで、上記で製造した三方シ−ル型の穀類用包装袋内に、その開口部から米１Ｋｇを充填包装し、しかる後、その開口部の端部をヒ−トシ−ルして上方シ−ル部を形成して包装製品を製造した。
上記で製造した包装製品について、それを南西諸島に存在する実験室の流し台付近に置き、暗く、狭い、湿気の多い条件が整った場所を選択して、３０日間放置した。
その結果、１０袋体の穀類用包装袋を注視してみたところ、その穀類用包装袋を構成するエチレン−α・オレフィン共重合体フィルムの文字印刷、絵柄印刷、透明なインキ層等を形成した表面に、虫食いによる破れ、傷、食み跡は認められなかった。
なお、包装製品を放置した付近には、イエヒメアリの巣が存在し、イエヒメアリの往来が頻繁であった。
【００２９】
実施例５
（１）．厚さ１５μｍの二軸延伸ナイロン６フィルムの処理面を両面側とし、その外側処理面に、まず、外表面から見ることを目的とし、カ−ボンブラックを顔料としたポリウレタン樹脂系墨インキ（ザ・インクテック株式会社製、商品名、９９１墨）を使用し、所望の文字を印刷し、次いで、藍、紅、黄の顔料を使用したウレタン系樹脂色インキ（ザ・インクテック株式会社製、商品名、６３９藍、２１２紅、４２３黄）を使用し、グラビア印刷方式にて，文字、記号、図形、絵柄等からなる所定の絵柄印刷を印刷し、しかる後、上記の文字印刷、絵柄印刷を含む全面に、下記のインキ組成物を使用し、透明なインキ層（乾燥膜厚、４μｍ）を印刷した。
（防虫・忌避・殺菌効果を有する透明インキ組成物）
2004250009.tif 000007
次に、上記で文字印刷、絵柄印刷、透明なインキ層等を形成した二軸延伸ナイロン６フィルムの非印刷面である裏面の面に、２液硬化型のポリウレタン系ラミネ−ト用接着剤をグラビアロ−ルコ−ト法を用いて厚さ４．０ｇ／ｍ２  （乾燥状態）にコ−ティングしてラミネ−ト用接着剤層を形成し、次いで、該ラミネ−ト用接着剤層面に、厚さ６０μｍのエチレン−α・オレフィン共重合体フィルム〔ＬＬＤＰＥ、密度、０．９２８ｇ／ｍ３  、メルト    フロ−レ−ト（ＭＦＲ）、２．０ｇ／１０分〕を、その処理面を対向させて重ね合わせ、しかる後、その両者をドライラミネ−ト積層して、積層材を製造した。
（２）．次いで、上記で製造した積層材の２枚を用意し、そのエチレン−α・オレフィン共重合体フィルムの面を対向させて重ね合わせ、しかる後、その外周周辺の端部を三方ヒ−トシ−ルして外周シ−ル部を形成すると共にその外周シ−ル部に、空気抜け穴を部分的に形成し、更に、上方に開口部を有する三方シ−ル型の穀類用包装袋を製造した。
次いで、上記で製造した三方シ−ル型の穀類用包装袋内に、その開口部から米１Ｋｇを充填包装し、しかる後、その開口部の端部をヒ−トシ−ルして上方シ−ル部を形成して包装製品を製造した。
上記で製造した包装製品について、それを南西諸島に存在する実験室の流し台付近に置き、暗く、狭い、湿気の多い条件が整った場所を選択して、３０日間放置した。
その結果、１０袋体の穀類用包装袋を注視してみたところ、その穀類用包装袋を構成する二軸延伸ナイロン６フィルムの文字印刷、絵柄印刷、透明なインキ層等を形成した表面に、虫食いによる破れ、傷、食み跡は認められなかった。
なお、包装製品を放置した付近には、イエヒメアリの巣が存在し、イエヒメアリの往来が頻繁であった。
【００３０】
実施例６
（１）．厚さ１５μｍの二軸延伸ナイロン６フィルムの処理面を内面側とし、その内面側の処理面に、まず、外表面から見ることを目的とし、カ−ボンブラックを顔料としたポリウレタン樹脂系墨インキ（ザ・インクテック株式会社製、商品名、９９１墨）を使用し、所望の文字を印刷し、次いで、藍、紅、黄の顔料を使用したウレタン系樹脂色インキ（ザ・インクテック株式会社製、商品名、６３９藍、２１２紅、４２３黄）を使用し、グラビア印刷方式にて，文字、記号、図形、絵柄等からなる所定の絵柄印刷を印刷し、しかる後、上記の文字印刷、絵柄印刷を含む全面に、それらの印刷模様の下地層を主目的とし、下記のインキ組成物を使用し、白ベタインキ層（乾燥膜厚、４μｍ）を印刷した。
（防虫・忌避・殺菌効果を有する白色インキ組成物）
2004250009.tif 000008
次に、上記で形成した白ベタインキ層の面に、２液硬化型のポリウレタン系ラミネ−ト用接着剤をグラビアロ−ルコ−ト法を用いて厚さ４．０ｇ／ｍ２  （乾燥状態）にコ−ティングしてラミネ−ト用接着剤層を形成し、次いで、該ラミネ−ト用接着剤層面に、厚さ１２μｍのエチレン−酢酸ビニル共重合体のケン化物フィルム〔エバ−ルフィルム、ＥＶＯＨ、両面処理〕を、その処理面を対向させて重ね合わせ、しかる後、その両者をドライラミネ−ト積層し、更に、上記でドライラミネ−ト積層したエチレン−酢酸ビニル共重合体のケン化物フィルムの他方の処理面に、上記と同様にして、２液硬化型のポリウレタン系ラミネ−ト用接着剤をグラビアロ−ルコ−ト法を用いて厚さ４．０ｇ／ｍ２  （乾燥状態）にコ−ティングしてラミネ−ト用接着剤層を形成し、次いで、該ラミネ−ト用接着剤層面に、厚さ６０μｍのエチレン−α・オレフィン共重合体フィルム〔ＬＬＤＰＥ、密度、０．９２８ｇ／ｍ３  、メルト    フロ−レ−ト（ＭＦＲ）、２．０ｇ／１０分〕を、その処理面を対向させて重ね合わせ、しかる後、その両者をドライラミネ−ト積層して、積層材を製造した。
（２）．次いで、上記で製造した積層材の２枚を用意し、そのエチレン−α・オレフィン共重合体フィルムの面を対向させて重ね合わせ、しかる後、その外周周辺の端部を三方ヒ−トシ−ルして外周シ−ル部を形成すると共にその上方に開口部を有する三方シ−ル型の穀類用包装袋を製造した。
次いで、上記で製造した三方シ−ル型の穀類用包装袋内に、その開口部から米１Ｋｇを充填包装し、しかる後、その開口部の端部をヒ−トシ−ルして上方シ−ル部を形成して包装製品を製造した。
上記で製造した包装製品について、それを南西諸島に存在する実験室の流し台付近に置き、暗く、狭い、湿気の多い条件が整った場所を選択して、３０日間放置した。
その結果、１０袋体の穀類用包装袋を注視してみたところ、その穀類用包装袋を構成する二軸延伸ナイロン６フィルムの表面に、虫食いによる破れ、傷、食み跡は認められなかった。
なお、包装製品を放置した付近には、イエヒメアリの巣が存在し、イエヒメアリの往来が頻繁であった。
【００３１】
なお、上記の実施例において、イエヒメアリのものと思われる虫食いによる破れ、傷、食み跡等は、目視により確認し、判断した。
【００３２】
【発明の効果】
以上の説明で明らかなように、本発明は、穀類用包装袋を構成するプラスチックフィルム等からなる原反フィルムの表面および／または裏面、あるいは、その層間に設ける印刷模様層に着目し、原反フィルムを重ね合わせ、その外周周辺端部をヒ−トシ−ルした穀類用包装袋において、上記の原反フィルムが、その表面および／または裏面、あるいは、その層間に、虫を忌避ないし殺虫する薬剤を含むインキ組成物による印刷模様層を有し、更に、その総膜厚が５０μｍ〜３００μｍからなる穀類用包装袋を製造し、次いで、該穀類用包装袋内に、例えば、米穀類、豆類、その他等の穀類を充填包装して包装製品を製造して、その保存、流通過程、その他等において、衛生性の観点から人に対してそれ自体は無害であると共にその商品価値を著しく損なう害虫を忌避ないし殺虫し、包装袋を構成するプラスチックフィルムからなる原反フィルムを食害して虫食い孔を形成することもなく、その防虫効果を大いに発揮し得ることができ、併せて、強度、耐熱性、強靱性、防傷性、その他等に優れ、例えば、包装体が落下しても破袋することなく、また、太陽光、蛍光灯等の光遮断性、水分等に対する防湿性、更には、印刷適性、美粧性等に優れ、例えば、米穀類、豆類、その他等の穀類の充填包装に極めて有用な穀類用包装袋を製造し得るというものである。
【図面の簡単な説明】
【図１】本発明にかかる穀類用包装袋を構成する原反フィルムについてその概略の構成を示す概略的断面図である。
【図２】本発明にかかる穀類用包装袋を構成する原反フィルムについてその層構成の概略を示す概略的断面図である。
【図３】図１に示す原反フィルムを使用し、これを製袋した本発明にかかる穀類用包装袋についてその概略の構成を示す概略的斜視図である。
【図４】図３に示す本発明にかかる穀類用包装袋を使用し、これに内容物を充填包装して製造した包装製品についてその概略の構成を示す概略的平面図である。
【符号の説明】
Ａ  原反フィルム
Ａ１    原反フィルム
Ｂ  穀類用包装袋
Ｃ  包装製品
１  原反フィルム
１ａ  原反フィルム
２  印刷模様層
３  他の基材
４  積層材
１１  シ−ル部
１２  開口部
１３  三方シ−ル型の軟包装用袋
１４  内容物
１５  上方のシ−ル部
【図１】
2004250009.tif 000009
【図２】
2004250009.tif 000010
【図３】
2004250009.tif 000011
【図４】
2004250009.tif 000012